(57)【要約】【課題】【解決手段】本発明は、カラーフィルタの製造方法およびこの方法によって製造されたカラーフィルタに関し、より詳細には、基板上に形成されたブラックマトリックスパターンをプラズマ処理し、ブラックマトリックスパターンと画素部間の撥インク性差を大きくすることを特徴とするカラーフィルタの製造方法およびこの方法によって製造されたカラーフィルタに関する。  本発明の製造方法を用いれば、インクジェット方法によるインク吐出時に画素部内あるいは画素部間に混色がなく、未充填による色抜けがなく、表面が均一でありながら画素部内あるいは画素部間の段差が少ないカラーフィルタを提供することができる。【選択図】図２
2010524030.tif 000002
【特許請求の範囲】
【請求項１】
（ａ）基板上に２６〜４５ｍＮ／ｍの表面張力を有するブラックマトリックスパターンを形成するステップと、
（ｂ）前記ブラックマトリックスパターンが形成された基板をプラズマ処理するステップと、
（ｃ）前記ブラックマトリックスパターンによって区画された画素部にインクを用いて充填するステップと、
を含む、カラーフィルタの製造方法。
【請求項２】
前記ブラックマトリックスパターンを形成するステップは、（ａ１）基板上に感光性樹脂組成物を塗布するステップと、（ａ２）前記感光性樹脂組成物をプリベークしてブラックマトリックス膜を形成するステップと、（ａ３）前記形成されたブラックマトリックス膜を選択的に露光および現像した後にポストベークするステップと、
を含む、請求項１に記載のカラーフィルタの製造方法。
【請求項３】
前記感光性樹脂組成物は、着色剤を前記感光性樹脂組成物の総固形分１００重量部に対して２０〜５０重量部含む、請求項２に記載のカラーフィルタの製造方法。
【請求項４】
前記感光性樹脂組成物は、シリコン系またはフッ素系界面活性剤を前記感光性樹脂組成物の総固形分１００重量部に対して０．０３〜１．２重量部含む、請求項２に記載のカラーフィルタの製造方法。
【請求項５】
前記プリベークは、８０〜１２０℃で１〜５分間行われる、請求項２に記載のカラーフィルタの製造方法。
【請求項６】
前記ポストベークは、２００〜２５０℃で１０〜２００分間行われる、請求項２に記載のカラーフィルタの製造方法。
【請求項７】
前記形成されたブラックマトリックスパターンは、１．１〜５μｍの厚さで３〜６の光学密度を有する、請求項１に記載のカラーフィルタの製造方法。
【請求項８】
前記プラズマ処理は、ＣＦ4気体を用いて行われる、請求項１に記載のカラーフィルタの製造方法。
【請求項９】
前記インクは、２０〜３０ｍＮ／ｍの表面張力を有する、請求項１に記載のカラーフィルタの製造方法。
【請求項１０】
前記インクは、シリコン系またはフッ素系界面活性剤をインク組成物１００重量部に対して０．０１〜０．１重量部含む、請求項１に記載のカラーフィルタの製造方法。
【請求項１１】
前記インクは、ブラックマトリックスパターン表面における接触角が２０〜６０である、請求項１に記載のカラーフィルタの製造方法。
【請求項１２】
前記画素部の充填は、インクジェット方法によって行われる、請求項１に記載のカラーフィルタの製造方法。
【請求項１３】
前記インクは、光硬化性または熱硬化性インクである、請求項１に記載のカラーフィルタの製造方法。
【請求項１４】
前記画素部の充填は、２種以上のインクを同時または連続的に塗布するように行われる、請求項１に記載のカラーフィルタの製造方法。
【請求項１５】
前記光硬化性インクは、充填ステップで各種類のインク吐出後またはすべての種類のインク吐出後に５０〜１５０℃で１０〜２０００秒間低温で熱により硬化され、４０〜３００ｍＪ／ｃｍ2の露光量で露光をした後、２００〜２５０℃の温度で１０〜２００分間高温で熱により硬化される、請求項１３に記載のカラーフィルタの製造方法。
【請求項１６】
前記熱硬化性インクは、充填ステップで各種類のインク吐出後またはすべての種類のインク吐出後に５０〜１５０℃で１０〜２０００秒間低温で熱により硬化された後、２００〜２５０℃で１０〜２００分間高温で熱により硬化される、請求項１３に記載のカラーフィルタの製造方法。
【請求項１７】
請求項１〜１６のうちのいずれか１つの方法によって製造されたカラーフィルタ。
【請求項１８】
請求項１７のカラーフィルタを含む表示装置。
【発明の詳細な説明】
【技術分野】
【０００１】
本発明は、カラーフィルタの製造方法およびこの方法によって製造されたカラーフィルタに関し、より詳しくは、基板上に形成されたブラックマトリックス（Ｂｌａｃｋ  Ｍａｔｒｉｘ：ＢＭ）パターンをプラズマ処理し、ブラックマトリックスパターンと画素部間の撥インク性の差を大きくすることを特徴とするカラーフィルタの製造方法およびこの方法によって製造されたカラーフィルタに関する。
【０００２】
本出願は、２００７年４月５日に韓国特許庁に提出された韓国特許出願第１０−２００７−０３３６７１号の出願日の利益を主張し、その内容の全ては本明細書に含まれる。
【背景技術】
【０００３】
一般的に、半導体回路素子およびＬＣＤ（Ｌｉｑｕｉｄ  Ｃｒｙｓｔａｌ  Ｄｉｓｐｌａｙ）などのディスプレイ装置に用いられる微細パターンは、フォトレジスト（Ｐｈｏｔｏｒｅｓｉｓｔ）を用いたフォトリソグラフィ（Ｐｈｏｔｏｌｉｔｈｏｇｒａｐｈｙ）によって形成されるが、一般的に、フォトレジストを基板上にコーティングした後、露光、現像、洗浄、および硬化するステップを経て製造される。
【０００４】
しかしながら、フォトリソグラフィは、所望するパターンを精密に得ることができるという長所があるにもかかわらず、多くのステップの工程を経なければならないこと、フォトレジストの効果を極大化するために多種類の材料が用いられるという点、さらにコーティングなどの工程で多量のフォトレジストを消耗するという短所がある。
【０００５】
最近では、このようなフォトリソグラフィの短所を克服するために、インクジェット印刷方式によって微細パターンを得るという技術が提案されている。
【０００６】
インクジェット印刷によるカラーフィルタの製作は、既存のフォトリソグラフィ方式によって遮光部であるブラックマトリックスパターンを形成し、このブラックマトリックスパターンを隔壁とし、ブラックマトリックスパターンによって区画された画素部に赤色、緑色、青色（以下、赤色をＲ、緑色をＢ、青色をＢとする）のインクを噴射することによって可能となる。
【０００７】
このとき、隔壁として用いられるブラックマトリックスパターンがインクに対して撥インク性を有することができなければ、ブラックマトリックスパターンによって区画された画素部に噴射されたインクがブラックマトリックスパターンである遮光部を越えて隣接した画素部に流れていくようになり、同種または異種カラー間の混色が発生する恐れがある。
【０００８】
したがって、インクジェット印刷において隔壁の役割をするブラックマトリックスパターンは、インクに対する撥インク性が相当に大きくなければならない。これとは反対に、ブラックマトリックスパターンによって区画された画素部の基板表面は、インクに対する撥インク性が低いことによって噴射されたインクが画素部内で均一に広がり、画素部内の未充填による漏光現象を防ぎ、画素部内またはピクセル間の段差を減らすことができる。
【０００９】
しかしながら、一般的に、撥インク性が強いブラックマトリックス材料を用いてブラックマトリックスパターンを形成するようになれば、ポストベーク過程中にブラックマトリックス材料の撥インク性物質が迅速な速度で輝発する過程で横に位置した画素部に吸着し、画素部はブラックマトリックス表面と類似した程度の撥インク性に表面が改質される。
【００１０】
これにより、インクをジェッティングしても画素部内部でよく広がらずに未充填が発生し、画素部内または画素部間の段差が甚だしく発生するようになる。
【００１１】
表１には、ブラックマトリックスパターンに撥インク性を付与するために添加された界面活性剤の種類によるプラズマ処理前のブラックマトリックスパターンの表面張力値を示し、表２には、インクジェット方法によって噴射されたカラーインクの界面活性剤種類による表面張力値を示している。図１と表３は、表面張力が異なるブラックマトリックスパターンが形成された基板上にプラズマ処理を行わず、表面張力が互いに異なるカラーインクをジェッティングした結果を示している。
【００１２】
ブラックマトリックスパターン表面の表面張力が３６〜４５．４ｍＮ／ｍと高いブラックマトリックス（ＢＭ１、ＢＭ４、ＢＭ６）においては、表面張力が相対的に高いインク１（２６．４ｍＮ／ｍ）と相対的に低いインク２（２４．３ｍＮ／ｍ）を５滴だけジェッティングしても画素部すべてを充填することができるが、隣接した画素部へのオーバーフロー（ｏｖｅｒｆｌｏｗ）が観察される。これに反し、表面張力が２９〜３０ｍＮ／ｍと中間程度の値を有するブラックマトリックス（ＢＭ２、ＢＭ５）では、インク１とインク２に対して２０滴で画素部が充填されるが、これと同時にオーバーフローが発生する。しかしながら、表面張力が２５．３ｍＮ／ｍよりも低いブラックマトリックス（ＢＭ３、ＢＭ７）に対しては、インク１とインク２に対して２０滴以上でも未充填となり、隣接した画素部へのオーバーフローが発生する。
【００１３】
以上のように、ブラックマトリックス基板の画素部にカラーインクを噴射するときに、インクが隣接画素部にオーバーフローしないようにするためには、ブラックマトリックスパターンが撥インク性を有さなければならないが、このためにブラックマトリックスパターンの表面張力を極めて低くすれば、画素部も同時に撥インク特性を有するようになり、基板上に接触しているブラックマトリックス下部の隈までインクが十分に浸透せずに未充填が発生するようになり、噴射するインクの量（滴数）を増やしても未充填が発生しながらオーバーフローが発生するようになる。
【００１４】
このような問題を解決するために、ブラックマトリックスパターン表面の表面張力を低くして撥インク性を大きくした後、Ｏ2条件下でプラズマ処理して部分的に親水化させたり、表面張力が相対的に高いブラックマトリックスパターンにＣＦ4条件下でプラズマ処理して部分的に疎水化させたりする方法などを用いることができるが、この場合にはプラズマ処理時にブラックマトリックスパターン表面と画素部が全体的に親水化または疎水化するようになるため、ブラックマトリックスパターン表面と画素部間のインクの開張性あるいは撥インク性の差を大きくすることが困難である。
【００１５】
また、前記の問題を解決するために、日本特許公開公報第１９９７−２０３８０３号（特許文献１）では、凹部を親インク処理剤によって表面処理し、凸部分を撥インク処理剤で表面処理する方法が提示されている。しかしながら、この方法は、親インク処理剤を処理しながら撥インク処理部分が影響を受けないようにしたり、親インク処理と撥インク処理の２回の処理を別途で行わなければならないという問題点があった。
【００１６】
さらに他の方法として、大韓民国特許公開公報第２０００−００４７９５８号（特許文献２）では、湿潤性を変化させることができる湿潤性可変層を有するカラーフィルタを提示している。しかしながら、この方法は、遮光部である隔壁層と開口部であるインク層の他に湿潤性可変層という別途の層が構成され、製造工程が複雑になるという短所がある。さらに、日本特許公開公報第２０００−２５８６２２号（特許文献３）においては、感光層をパターン露光し、露光部分を親水性領域に変化させる方法が紹介されている。しかしながら、この方法も、別途の感光層を形成しなければならないという追加的な工程が必要となる。
【先行技術文献】
【特許文献】
【００１７】
【特許文献１】特開１９９７−２０３８０３号公報
【特許文献２】大韓民国特許公開公報第２０００−００４７９５８号
【特許文献３】特開２０００−２５８６２２号公報
【発明の概要】
【発明が解決しようとする課題】
【００１８】
本発明では、インクジェット印刷方式によってカラーフィルタを製造することにおいて、別途の追加工程を行うことなくプラズマ処理によってブラックマトリックスパターンと画素部間の撥インク性の差を大きくし、画素部内あるいは画素部間の混色がなく、未充填による色抜けがなく、表面が均一でありながら画素部内あるいは画素部間の段差が少ないカラーフィルタの製造方法およびこの方法によって製造されたカラーフィルタを提供することを目的とする。
【課題を解決するための手段】
【００１９】
本発明は、（ａ）基板上に２６〜４５ｍＮ／ｍの表面張力を有するブラックマトリックスパターンを形成するステップと、（ｂ）前記ブラックマトリックスパターンが形成された基板をプラズマ処理するステップと、（ｃ）前記ブラックマトリックスパターンによって区画された画素部にインクを用いて充填するステップとを含むカラーフィルタの製造方法を提供する。
【００２０】
また、本発明は、前記カラーフィルタの製造方法によって製造されたカラーフィルタを提供する。
【００２１】
さらに、本発明は、前記カラーフィルタを含む表示装置を提供する。
【発明の効果】
【００２２】
本発明では、インクジェット印刷方式によってカラーフィルタを製造することにおいて、隔壁役割をするブラックマトリックスパターンと画素部間の撥インク性の差を大きくし、画素部内におけるインクの開張性を向上させながらも画素部内あるいは画素部間の混色がなく、未充填による色抜けがなく、表面が均一でありながら画素部内あるいは画素部間の段差が少ないカラーフィルタを製造することができる。
【図面の簡単な説明】
【００２３】
【図１】本発明において、プラズマ処理をしないブラックマトリックスを用いて製造したカラーフィルタのＣＣＤ（Ｃｈａｒｇｅ−Ｃｏｕｐｌｅｄ  Ｄｅｖｉｃｅ）カメラ（×５０）写真である。
【図２】本発明の実施例１〜５に係るカラーフィルタのＣＣＤカメラ（×５０）写真である。
【図３】本発明の比較例１〜５に係るカラーフィルタのＣＣＤカメラ（×５０）写真である。
【発明を実施するための形態】
【００２４】
以下、本発明をより詳細に説明する。
【００２５】
本発明は、インクジェット印刷方式によってカラーフィルタを製造するものであって、隔壁役割をするブラックマトリックスパターンは、基板上にブラックマトリックス形成用感光性樹脂組成物をコーティング、プリベーク、露光、現像、およびポストベーク過程によって形成し、前記形成されたブラックマトリックスパターンにプラズマによる疎水化表面処理を実行する。
【００２６】
このとき、ブラックマトリックスパターンは、撥インク性を付与するために添加される界面活性剤の種類および含量によって２６〜４５ｍＮ／ｍの表面張力を有することが好ましく、プラズマによる疎水化表面を処理時にブラックマトリックスパターンと画素部間の撥インク性の差を大きくすることができる。
【００２７】
前記ブラックマトリックスパターンの表面張力が２６ｍＮ／ｍ未満である場合には、プラズマによる疎水化表面処理後のブラックマトリックスパターンと画素部間の撥インク性の差が少なくなる。さらに、前記表面張力が４５ｍＮ／ｍを超えるブラックマトリックスパターンは、特別に表面張力を低くするための界面活性剤を添加しなくても、ブラックマトリックスパターンの表面張力が４５ｍＮ／ｍを越えることが困難であり、４５ｍＮ／ｍを超える表面張力を有するためには、Ｏ2プラズマ処理または親水性コーティングなどの別途の表面処理をしなければならない場合がある。
【００２８】
本発明は、（ａ）基板上に２６〜４５ｍＮ／ｍの表面張力を有するブラックマトリックスパターンを形成するステップと、（ｂ）前記ブラックマトリックスパターンが形成された基板をプラズマ処理するステップと、（ｃ）前記ブラックマトリックスパターンによって区画された画素部にインクを用いて充填するステップとを含むカラーフィルタの製造方法を提供する。
【００２９】
前記（ａ）は、基板上に２６〜４５ｍＮ／ｍの表面張力を有するブラックマトリックスパターンを形成するステップである。前記（ａ）ステップは、（ａ１）基板上に感光性樹脂組成物を塗布するステップと、（ａ２）前記感光性樹脂組成物をプリベークしてブラックマトリックス膜を形成するステップと、（ａ３）前記形成されたブラックマトリックス膜を選択的に露光および現像した後にポストベークするステップとを含む。
【００３０】
前記基板としては材料に特別に限定されることはないが、ガラス基板、プラスチック基板、またはその他フレキシブル基板などを用いることができ、耐熱性が強い透明ガラス基板が好ましい。
【００３１】
前記基板上にブラックマトリックスパターンを形成するための感光性樹脂組成物は、黒色顔料を含む着色剤、アルカリ可溶性樹脂バインダー、エチレン性不飽和二重結合を有する多官能性モノマー、光重合開始剤、撥インク特性を付与するための界面活性剤、溶媒、およびその他の添加剤を含むことができる。
【００３２】
本発明に用いられる黒色顔料を含む着色剤は、カーボンブラックと２以上の着色顔料を混合して用いることができる。前記カーボンブラックとしては、東海カーボン（株）のシースト５ＨＩＩＳＡＦ−ＨＳ、シーストＫＨ、シースト３ＨＨＡＦ−ＨＳ、シーストＮＨ、シースト３Ｍ、シースト３００ＨＡＦ−ＬＳ、シースト１１６ＨＭＭＡＦ−ＨＳ、シースト１１６ＭＡＦ、シーストＦＭＦＥＦ−ＨＳ、シーストＳＯＦＥＦ、シーストＶＧＰＦ、シーストＳＶＨＳＲＦ−ＨＳ、およびシーストＳＳＲＦと、三菱化学（株）のダイアグラムブラックＩＩ、ダイアグラムブラックＮ３３９、ダイアグラムブラックＳＨ、ダイアグラムブラックＨ、ダイアグラムＬＨ、ダイアグラムＨＡ、ダイアグラムＳＦ、ダイアグラムＮ５５０Ｍ、ダイアグラムＭ、ダイアグラムＥ、ダイアグラムＧ、ダイアグラムＲ、ダイアグラムＮ７６０Ｍ、ダイアグラムＬＲ、＃２７００、＃２６００、＃２４００、＃２３５０、＃２３００、＃２２００、＃１０００、＃９８０、＃９００、ＭＣＦ８８、＃５２、＃５０、＃４７、＃４５、＃４５Ｌ、＃２５、＃ＣＦ９、＃９５、＃３０３０、＃３０５０、ＭＡ７、ＭＡ７７、ＭＡ８、ＭＡ１１、ＯＩＬ７Ｂ、９Ｂ、ＯＩＬ１１Ｂ、ＯＩＬ３０Ｂ、およびＯＩＬ３１Ｂと、テグサ（株）のＰＲＩＮＴＥＸ−Ｕ、ＰＲＩＮＴＥＸ−Ｖ、ＰＲＩＮＴＥＸ−１４０Ｕ、ＰＲＩＮＴＥＸ−１４０Ｖ、ＰＲＩＮＴＥＸ−９５、ＰＲＩＮＴＥＸ−８５、ＰＲＩＮＴＥＸ−７５、ＰＲＩＮＴＥＸ−５５、ＰＲＩＮＴＥＸ−４５、ＰＲＩＮＴＥＸ−３００、ＰＲＩＮＴＥＸ−３５、ＰＲＩＮＴＥＸ−２５、ＰＲＩＮＴＥＸ−２００、ＰＲＩＮＴＥＸ−４０、ＰＲＩＮＴＥＸ−３０、ＰＲＩＮＴＥＸ−３、ＰＲＩＮＴＥＸ−Ａ、ＳＰＥＣＩＡＬ  ＢＬＡＣＫ−５５０、ＳＰＥＣＩＡＬ  ＢＬＡＣＫ−３５０、ＳＰＥＣＩＡＬ  ＢＬＡＣＫ−２５０、ＳＰＥＣＩＡＬ  ＢＬＡＣＫ−１００、およびＬＡＭＰ  ＢＬＡＣＫ−１０１と、コロンビアカーボン（株）のＲＡＶＥＮ−１１００ＵＬＴＲＡ、ＲＡＶＥＮ−１０８０ＵＬＴＲＡ、ＲＡＶＥＮ−１０６０ＵＬＴＲＡ、ＲＡＶＥＮ−１０４０、ＲＡＶＥＮ−１０３５、ＲＡＶＥＮ−１０２０、ＲＡＶＥＮ−１０００、ＲＡＶＥＮ−８９０Ｈ、ＲＡＶＥＮ−８９０、ＲＡＶＥＮ−８８０ＵＬＴＲＡ、ＲＡＶＥＮ−８６０ＵＬＴＲＡ、ＲＡＶＥＮ−８５０、ＲＡＶＥＮ−８２０、ＲＡＶＥＮ−７９０ＵＬＴＲＡ、ＲＡＶＥＮ−７８０ＵＬＴＲＡ、ＲＡＶＥＮ−７６０ＵＬＴＲＡ、ＲＡＶＥＮ−５２０、ＲＡＶＥＮ−５００、ＲＡＶＥＮ−４６０、ＲＡＶＥＮ−４５０、ＲＡＶＥＮ−４３０ＵＬＴＲＡ、ＲＡＶＥＮ−４２０、ＲＡＶＥＮ−４１０、ＲＡＶＥＮ−２５００ＵＬＴＲＡ、ＲＡＶＥＮ−２０００、ＲＡＶＥＮ−１５００、ＲＡＶＥＮ−１２５５、ＲＡＶＥＮ−１２５０、ＲＡＶＥＮ−１２００、ＲＡＶＥＮ−１１９０ＵＬＴＲＡ、およびＲＡＶＥＮ−１１７０などを用いることができる。
【００３３】
前記カーボンブラックと混合して使用が可能な着色剤としては、カーミン６Ｂ（Ｃ．Ｉ．１２４９０）、フタロシアニングリーン（Ｃ．Ｉ．７４２６０）、フタロシアニンブルー（Ｃ．Ｉ．７４１６０）、三菱カーボンブラックＭＡ１００、ペリレンブラック（ＢＡＳＦ  Ｋ００８４．Ｋ００８６）、シアニンブラック、リノールイエロー（Ｃ．Ｉ．２１０９０）、リノールイエローＧＲＯ（Ｃ．Ｉ．２１０９０）、ベンジジンイエロー４Ｔ−５６４Ｄ、三菱カーボンブラックＭＡ−４０、ビクトリアピュアブルー（Ｃ．Ｉ．４２５９５）、Ｃ．Ｉ．ＰＩＧＭＥＮＴ  ＲＥＤ９７，１２２，１４９，１６８，１７７，１８０，１９２，２１５、Ｃ．Ｉ．ＰＩＧＭＥＮＴ  ＧＲＥＥＮ  ７，３６、Ｃ．Ｉ．ＰＩＧＭＥＮＴ  １５：１，１５：４，１５：６，２２，６０，６４、Ｃ．Ｉ．ＰＩＧＭＥＮＴ  ８３，１３９、またはＣ．Ｉ．ＰＩＧＭＥＮＴ  ＶＩＯＬＥＴ  ２３などがあり、この他にも白色顔料または蛍光顔料などを用いることもできる。さらに、前記着色剤は、単独または２種以上混合して色相が黒色となるようにして用いることもできる。
【００３４】
前記着色剤は、感光性樹脂組成物中の総固形分１００重量部に対して２０〜５０重量部を用いることが好ましい。前記着色剤の含量が２０重量部未満であれば、感光性樹脂組成物で形成された遮光部パターンの厚さあたりのＯＤが低くなり、所望するＯＤを得るためにはパターンの厚さが相当に厚くならなければならず、これによって画素部にインクをジェッティングして形成されたカラーパターン部間の段差が大きくなる。
【００３５】
さらに、前記着色剤の含量が５０重量部を超えれば、厚さあたりのＯＤが相当に高まってパターンの厚さが薄くなるという利点はあるが、樹脂と架橋剤成分などが相対的に少なくなるため、遮光部パターンの形成のための工程特性が悪くなる上に、遮光部パターン表面の電気的特性、基板との接着力、および表面特性などの多様な特性が悪くなる。
【００３６】
本発明に用いられるアルカリ可溶性樹脂バインダーは、酸基（ａｃｉｄ  ｆｕｎｃｔｉｏｎ）を含むモノマーと、前記モノマーと共重合することができるモノマーを共重合して用いることができる。
【００３７】
前記酸基を含むモノマーは、（メタ）アクリル酸、クロトン酸、イタコン酸、マレイン酸、フマル酸、モノメチルマレイン酸、イソプレンスルホン酸、およびスチレンスルホン酸でなされる群から１種以上選択されることが好ましい。
【００３８】
前記酸基を含むモノマーと共重合することができるモノマーは、スチレン、クロロスチレン、α−メチルスチレン、ビニルトルエン、メチル（メタ）アクリレート、エチル（メタ）アクリレート、ブチル（メタ）アクリレート、ベンジル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボニル（メタ）アクリレート、２−フェノキシエチル（メタ）アクリレート、テトラヒドロフルフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、アシルオクチルオキシ−２−ヒドロキシプロピル（メタ）アクリレート、エチルヘキシルアクリレート、２−メトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、メトキシポリエチレングリコール（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、テトラフルオロプロピル（メタ）アクリレート、１，１，１，３，３，３−ヘキサフルオロイソプロピル（メタ）アクリレート、オクタプルルオロペンティル（メタ）アクリレート、ヘプタデカフルオロデシル（メタ）アクリレート、トリブロモフェニル（メタ）アクリレート、β−（メタ）アシルオキシエチルハイドロゲンサクシネート、メチルα−ヒドロキシメチルアクリレート、エチルα−ヒドロキシメチルアクリレート、プロピルα−ヒドロキシメチルアクリレート、およびブチルα−ヒドロキシメチルアクリレートでなされる群から１種以上選択されることが好ましい。
【００３９】
また、前記アルカリ可溶性樹脂バインダーにおいて、反応性基は、アルカリ可溶性樹脂バインダーに反応性を与えるグループであって、前記記載したアルカリ可溶性樹脂バインダーの共重合体、または多元共重合体に反応基をポリマー反応で付加させて製造することができる。このときに使用可能な反応性基としては、グリシジル（メタ）アクリレート、ビニルベンジルグリシジルエーテル、ビニルグリシジルエーテル、アリルグリシジルエーテル、４−メチル−４，５−エポキシペンテン、γ−グリシドキシプロピルトリメトキシシラン、γ−グリシドキシプロピルメチルジエトキシシラン、γ−グリシドキシプロピルトリエトキシシラン、およびノルボルニル誘導体でなされる群から１種以上選択されることが好ましい。
【００４０】
本発明で用いられたアルカリ可溶性樹脂バインダーは、酸価が５０〜３００ＫＯＨｍｇ／ｇ程度であり、重量平均分子量が１，０００〜２００，０００の範囲であることが好ましい。前記アルカリ可溶性樹脂バインダーは、単独または２種以上を混合して用いることができる。
【００４１】
前記アルカリ可溶性樹脂バインダーは、感光性樹脂組成物中の総固形分１００重量部に対して１〜２５重量部（感光性樹脂組成物の固形分基準５〜９０重量％となるように含む）を用いることが好ましく、前記アルカリ可溶性樹脂バインダーの含量が１重量部未満である場合には、前記感光性樹脂組成物によって形成されたフィルムの接着性が低下するし、２５重量部を超える場合には、前記感光性樹脂組成物によって形成されたフィルムの強度および感度が低下する。
【００４２】
前記エチレン性不飽和二重結合を有する多官能性モノマーは、分子中に少なくとも１個以上の付加重合可能な不飽和基を有する沸騰点が１００℃以上である化合物またはカプロラクトンを導入した官能性モノマーを用いることができる。
【００４３】
前記分子中に少なくとも１個以上の付加重合可能な不飽和基を有する沸騰点が１００℃以上である化合物としては、ポリエチレングリコールモノ（メタ）アクリレート、ポリプロピレングリコールモノ（メタ）アクリレート、またはフェノキシエチル（メタ）アクリレートなどの単官能性モノマー、ポリエチレングリコール（メタ）アクリレート、ポリプロピレングルリコール（メタ）アクリレート、トリメチロールエタントリアクリレート、トリメチロールプロパントリアクリレート、ネオペンチルグリコール（メタ）アクリレート、ペンタエリトリトールテトラアクリレート、ペンタエリトリトールトリアクリレート、ジペンタエリトリトールペンタアクリレート、またはジペンタエリトリトールヘキサアクリレートなどの多官能性モノマーなどを用いることができる。
【００４４】
また、前記カプロラクトンを導入した多官能性モノマーとしては、ジペンタエリトリトールに導入したＫＡＹＡＲＡＤ  ＤＰＣＡ−２０，３０，６０，１２０、テトラヒドロフリルアクリレートに導入したＫＡＹＡＲＡＤ  ＴＣ−１１０Ｓ、またはネオペンチルグリコールヒドロキシピバレートに導入したＫＡＹＡＲＡＤ  ＨＸ−２２０、ＫＡＹＡＲＡＤ  ＨＫ−６２０などを用いることができる。その他にも使用が可能な多官能性モノマーとしては、ビスフェノールＡ誘導体のエポキシアクリレート、ノボラック−エポキシアクリレート、ウレタン系の多官能性アクリレートとしてＵ−３２４Ａ、Ｕ１５ＨＡ、またはＵ−４ＨＡなどを用いることができる。前記エチレン性不飽和二重結合を有する多官能性モノマーは、単独または２種以上を混合して用いることもできる。
【００４５】
前記エチレン性不飽和二重結合を有する多官能性モノマーは、感光性樹脂組成物中の総固形分１００重量部に対して１〜２０重量部（感光性樹脂組成物の固形分基準５〜５０重量％となるように含む）を用いることが好ましく、前記エチレン性不飽和二重結合を有する多官能性モノマーの含量が１重量部未満である場合には光感度やコーティングフィルムの強度が低下するし、２０重量部を超える場合には感光性樹脂層の粘着性が過剰になり、フィルムの強度が十分でなくて現像時にパターンが損失する。
【００４６】
前記光重合開始剤は、光によってラジカルを発生させる役割を行い、アセトフェノン系化合物、ビイミダゾール系化合物、トリアジン系、およびオキシム系化合物でなされる群から１種以上選択される化合物を混合して用いることが好ましい。
【００４７】
前記光重合開始剤として使用が可能なアセトフェノン系化合物としては、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）−フェニル−（２−ヒドロキシ−２−プロピル）ケトン、１−ヒドロキシシクロヘキシルフェニルケトン、ベンゾインメチルエーテル、ベンゾインエチルエーテル、ベンゾインイソブチルエーテル、ベンゾインブチルエーテル、２，２−ジメトキシ−２−フェニルアセトフェノン、２−メチル−（４−メチルチオ）フェニル−２−モルポリノ−１−プロパン−１−オン、２−ベンジル−２−ジメチルアミノ−１−（４−モルポリノフェニル）−ブタン−１−オン、または２−メチル−１−［４−（メチルチオ）フェニル］−２−モルポリノプロパン−１−オンなどがあり、ビイミダゾール系化合物としては、２，２’−ビス（２−クロロフェニル）−４，４’５，５’−テトラフェニルビイミダゾール、２，２’−ビス（ｏ−クロロフェニル）−４，４’５，５’−テトラキス（３，４，５−トリメトキシフェニル）−１，２’−ビイミダゾール、２，２’−ビス（２，３−ジクロロフェニル）−４，４’５，５’−テトラフェニルビイミダゾール、または２，２’−ビス（ｏ−クロロフェニル）−４，４，５，５’−テトラフェニル−１，２’−ビイミダゾールなどがあり、トリアジン系化合物としては、３−｛４−［２，４−ビス（トリクロロメチル）−ｓ−トリアジン−６−イル］フェニルチオ｝プロピオニクサン、１，１，１，３，３，３−ヘキサフルオロイソプロピル−３−｛４−［２，４−ビス（トリクロロメチル）−ｓ−トリアジン−６−イル］フェニルチオ｝プロピオネート、エチル−２−｛４−［２，４−ビス（トリクロロメチル）−ｓ−トリアジン−６−イル］フェニルチオ｝アセテート、２−エポキシエチル−２−｛４−［２，４−ビス（トリクロロメチル）−ｓ−トリアジン−６−イル］フェニルチオ｝アセテート、シクロヘキシル−２−｛４［２，４−ビス（トリクロロメチル）−ｓ−トリアジン−６−イル］フェニルチオ｝アセテート、ベンジル−２−｛４−［２，４−ビス（トリクロロメチル）−ｓ−トリアジン−６−イル］フェニルチオ｝アセテート、３−｛クロロ−４−［２，４−ビス（トリクロロメチル）−ｓ−トリアジン−６−イル］フェニルチオ｝プロピオニクサン、３−｛４−［２，４−ビス（トリクロロメチル）−ｓ−トリアジン−６−イル］フェニルチオ｝プロピオンアミド、２，４−ビス（トリクロロメチル）−６−ｐ−メトキシスチリル−ｓ−トリアジン、２，４−ビス（トリクロロメチル）−６−（１−ｐ−ジメチルアミノフェニル）−１，３，−ブタジエニル−ｓ−トリアジン、または２−トリクロロメチル−４−アミノ−６−ｐ−メトキシスチリル−ｓ−トリアジンなどがあり、オキシム系化合物としては、日本シバ社のＣＧＩ−２４２、またはＣＧＩ−１２４などがある。
【００４８】
前記光重合開始剤は、感光性樹脂組成物中の前記エチレン性不飽和二重結合を有する多官能性モノマー１００重量部に対して１〜３００重量部を用いることが好ましく、特に、感光性樹脂組成物中の総固形分１００重量部に対してアセトフェノン系化合物０．１〜５重量部、ビイミダゾール系化合物０．１〜５重量部、またはトリアジン系化合物０．０５〜５重量部を用いることが好ましい。
【００４９】
前記光重合開始剤は補助成分であって、感光性樹脂組成物中の総固形分１００重量部に対してラジカルの発生を促進させる光架橋増減剤０．０１〜５重量部、または硬化を促進させる硬化促進剤０．０１〜５重量部を追加で含むことができる。
【００５０】
前記光架橋増減剤は、ベンゾフェノン、４，４−ビス（ジメチルアミノ）ベンゾフェノン、４，４−ビス（ジエチルアミノ）ベンゾフェノン、２，４，６−トリメチルアミノベンゾフェノン、メチル−ｏ−ベンゾイルベンゾエート、３，３−ジメチル−４−メトキシベンゾフェノン、または３，３，４，４−テトラ（ｔ−ブチルペルオキシカーボニル）ベンゾフェノンなどのベンゾフェノン系化合物と、９−フルオレノン、２−クロロ−９−フルオレノン、２−メチル−９−フルオレノンなどのフルオレノン系化合物と、チオキサントン、２，４−ジエチルチオキサントン、２−クロロチオキサントン、１−クロロ−４−プロピルオキシチオキサントン、イソプロピルチオキサントン、またはジイソプロピルチオキサントンなどのチオキサントン系化合物と、キサントン、または２−メチルキサントンなどのキサントン系化合物と、アントラキノン、２−メチルアントラキノン、２−エチルアントラキノン、ｔ−ブチルアントラキノン、または２，６−ジクロロ−９，１０−アントラキノンなどのアントラキノン系化合物と、９−フェニルアクリジン、１，７−ビス（９−アクリジニル）ヘプタン、１，５−ビス（９−アクリジニルペンタン）、または１，３−ビス（９−アクリジニル）プロパンなどのアクリジン系化合物と、ベンジル、１，７，７−トリメチル−ビシクロ［２，２，１］ヘプタン−２，３−ジオン、９，１０−フェナントレンキノンなどのジカーボニル化合物と、２，４，６−トリメチルベンゾイルジフェニルホスフィンオキシド、またはビス（２，６−ジメトキシベンゾイル）−２，４，４−トリメチルペンチルホスフィンオキシドなどのホスフィンオキシド系化合物と、メチル−４−（ジメチルアミノ）ベンゾエート、エチル−４−（ジメチルアミノ）ベンゾエート、または２−ｎ−ブトキシエチル−４−（ジメチルアミノ）ベンゾエートなどのベンゾフェノン系化合物と、２，５−ビス（４−ジエチルアミノベンザル）シクルロペンタノン、２，６−ビス（４−ジエチルアミノベンザル）シクロヘキサノン、または２，６−ビス（４−ジエチルアミノベンザル）−４−メチル−シクロペンタノンなどのアミノシナージストと、３，３−カボンニルビニル−７−（ジエチルアミノ）クマリン、３−（２−ベンゾチアゾールイル）−７−（ジエチルアミノ）クマリン、３−ベンゾイル−７−（ジエチルアミノ）クマリン、３−ベンゾイル−７−メトキシ−クマリン、または１０，１０−カルボニルビス［１，１，７，７−テトラメチル−２，３，６，７−テトラヒドロ−１Ｈ，５Ｈ，１１Ｈ−Ｃ１］−ベンゾピラノ［６，７，８−ｉｊ］−キノリジン−１１−オンなどのクマリン系化合物と、４−ジエチルアミノカルコン、４−アジドベンザルアセトフェノンなどのカルコン化合物と、２−ベンゾイルメチレン、または３−メチル−ｂ−ナフトチアゾリンなどを用いることができる。
【００５１】
また、前記硬化促進剤としては、２−メルカプトベンゾイミダゾール、２−メルカプトベンゾチアゾール、２−メルカプトベンゾオキサゾール、２，５−ジメルカプト−１，３，４−チアジアゾール、２−メルカプト−４，６−ジメチルアミノピリジン、ペンタエリトリトール−テトラキス（３−メルカプトプロピオネート）、ペンタエリトリトール−トリス（３−メルカプトプロピオネート）、ペンタエリトリトール−テトラキス（２−メルカプトアセテート）、ペンタエリトリトール−トリス（２−メルカプトアセテート）、トリメチロールプロパン−トリス（２−メルカプトアセテート）、またはトリメチロールプロパン−トリス（３−メルカプトプロピオネート）などを用いることができる。
【００５２】
前記界面活性剤は、ブラックマトリックスパターンに撥インク特性を付与する役割を行う。前記界面活性剤は、シリコン系界面活性剤またはフッ素系界面活性剤を用いることができる。具体的に、シリコン系界面活性剤は、ＢＹＫ−Ｃｈｅｍｉｅ社のＢＹＫ−０７７、ＢＹＫ−０８５、ＢＹＫ−３００、ＢＹＫ−３０１、ＢＹＫ−３０２、ＢＹＫ−３０６、ＢＹＫ−３０７、ＢＹＫ−３１０、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３５、ＢＹＫ−３４１ｖ３４４、ＢＹＫ−３４５ｖ３４６、ＢＹＫ−３４８、ＢＹＫ−３５４、ＢＹＫ−３５５、ＢＹＫ−３５６、ＢＹＫ−３５８、ＢＹＫ−３６１、ＢＹＫ−３７０、ＢＹＫ−３７１、ＢＹＫ−３７５、ＢＹＫ−３８０、またはＢＹＫ−３９０などを用いることができ、フッ素系界面活性剤としては、ＤＩＣ（ＤａｉＮｉｐｐｏｎ  Ｉｎｋ  ＆  Ｃｈｅｍｉｃａｌｓ）社のＦ−１１４、Ｆ−１７７、Ｆ−４１０、Ｆ−４１１、Ｆ−４５０、Ｆ−４９３、Ｆ−４９４、Ｆ−４４３、Ｆ−４４４、Ｆ−４４５、Ｆ−４４６、Ｆ−４７０、Ｆ−４７１、Ｆ−４７２ＳＦ、Ｆ−４７４、Ｆ−４７５、Ｆ−４７７、Ｆ−４７８、Ｆ−４７９、Ｆ−４８０ＳＦ、Ｆ−４８２、Ｆ−４８３、Ｆ−４８４、Ｆ−４８６、Ｆ−４８７、Ｆ−１７２Ｄ、ＭＣＦ−３５０ＳＦ、ＴＦ−１０２５ＳＦ、ＴＦ−１１１７ＳＦ、ＴＦ−１０２６ＳＦ、ＴＦ−１１２８、ＴＦ−１１２７、ＴＦ−１１２９、ＴＦ−１１２６、ＴＦ−１１３０、ＴＦ−１１１６ＳＦ、ＴＦ−１１３１、ＴＦ１１３２、ＴＦ１０２７ＳＦ、ＴＦ−１４４１、またはＴＦ−１４４２などを用いることができるが、これらにのみ限定されるものではない。
【００５３】
前記した撥インク特性を付与するために添加される界面活性剤は、全体感光性樹脂組成物中の総固形分１００重量部に対して０．０３〜１．２重量部を用いることが好ましい。
【００５４】
前記溶媒は、溶解性、顔料分散性、および塗布性などを考慮するときに、プロピレングリコールモノメチルエーテル、エチレングリコールモノメチルエーテルアセテート、プロピレングリコールモノメチルエーテルアセテート、プロピレングリコールモノエチルエーテルアセテート、ジエチレングリコールジメチルエーテル、シクロヘキサノン、２−ヘプタノン、３−ヘプタノン、２−ヒドロキシエチルプロピオネート、３−メチル−３−メトキシブチルプロピオネート、エチル−３−メトキシプロピオネート、メチル−３−エトキシプロピオネート、エチル−３−エトキシプロピオネート、ブチルアセテート、アミルフォメート、イソアミルアセテート、イソブチルアセテート、ブチルプロピオネート、イソプロピルブチレート、エチルブチレート、ブチルブチレート、エチルピルベイト、またはγ−ブチロールアセテートなどを用いることができる。前記溶媒は、単独または２種以上を混合して用いることができる。
【００５５】
前記感光性樹脂組成物は、分散剤、密着促進剤、酸化防止剤、紫外線吸収剤、および熱重合防止剤でなされる群から選択される１種以上の添加剤を追加で用いることができる。
【００５６】
前記分散剤は、予め顔料を表面処理する形態で顔料に内部添加させる方法、または顔料に外部添加させる方法で用いることができる。前記分散剤としては、高分子型、非イオン性、陰イオン性、または陽イオン性分散剤を用いることができ、その例としては、ポリアルキレングリコールおよびこれのエステル、ポリオキシアルキレン多価アルコール、エステルアルキレンオキシド付加物、アルコールアルキレンオキシド付加物、スルホン酸エステル、スルホン酸塩、カルボン酸エステル、カルボン酸塩、アルキルアミドアルキレンオキシド付加物、またはアルキルアミンなどがある。これらは単独で添加したり２以上混合したりして用いることができる。
【００５７】
前記密着促進剤は、ビニルトリメトキシシラン、ビニルトリエトキシシラン、ビニルトリス（２−メトキシエトキシ）−シラン、Ｎ−（２−アミノエチル）−３−アミノプロピルメチルジメトキシシラン、Ｎ−（２−アミノエチル）−３−アミノプロピルメチルトリメトキシシラン、３−アミノプロピルトリエトキシシラン、３−グリシドキシプロピルトリエトキシシラン、３−グリシドキシプロピルメチルジメトキシシラン、２−（３，４−エトキシシクロヘキシル）エチルトリメトキシシラン、３−クロロプロピルメチルジメトキシシラン、３−クロロプロピルトリメトキシシラン、３−メタアクリルオキシプロピルトリメトキシシラン、または３−メルカプトプロピルトリメトキシシランなどを用いることができる。
【００５８】
前記酸化防止剤は、２，２−チオビス（４−メチル−６−ｔ−ブチルフェノール）、または２，６−ｇ，ｔ−ブチルフェノールなどを用いることができ、前記紫外線吸収剤は、２−（３−ｔ−ブチル−５−メチル−２−ヒドロキシフェニル）−５−クロロ−ベンゾトリアゾール、またはアルコキシベンゾフェノンなどを用いることができる。また、前記熱重合防止剤は、ヒドロキノン、ｐ−メトキシフェノール、ジ−ｔ−ブチル−ｐ−クレゾール、ピロガロール、ｔ−ブチルカテコール、ベンゾキノン、４，４−チオビス（３−メチル−６−ｔ−ブチルフェノール）、２，２−メチレンビス（４−メチル−６−ｔ−ブチルフェノール）、または２−メルカプトイミダゾールなどを用いることができる。
【００５９】
その他にも、前記感光性樹脂組成物は、前記カーボンブラック分散物、機能性を有する樹脂バインダー、モノマー、感放射線性化合物、およびその他の添加剤でなされる群から選択される１種以上の添加剤を追加で含むことができる。
【００６０】
前記（ａ１）ステップで、基板上に感光性樹脂組成物を塗布する方法は、当技術分野において周知の方法、例えばスピンコーティング、ディップコーティング、またはドクターブレードなどによって実行される。
【００６１】
前記（ａ２）ステップで、プリベークは、８０〜１２０℃で１〜５分間実行することが好ましい。
【００６２】
前記（ａ３）ステップで、選択的露光および現像は、当技術分野において周知の方法を用いて実行することができる。前記露光は、マスクアライナ、ステッパ、またはスキャナなどの露光装備を用い、ｇ−線（４３６ｎｍ）、ｈ−線（４０５ｎｍ）、またはｉ−線（３６５ｎｍ）の単独または混合光源をパターンマスクを通過してブラックマトリックス膜上に露光する。露光エネルギは、ブラックマトリックス膜の感度によって決定され、通常２０〜２００ｍＪ／ｃｍ2を用いることができる。露光完了後、基板を現像液でディップまたはスプレーすることによって所望するブラックマトリックスパターンを形成することができる。さらに、現像完了後、ブラックマトリックスパターンをポストベークして下部基板との密着力を強化することができる。前記ポストベーク条件は、２００〜２５０℃で１０〜２００分間実施することが好ましい。
【００６３】
前記形成されたブラックマトリックスパターンは、１．１〜５μｍの厚さで３〜６程度の光学密度（Ｏｐｔｉｃａｌ  Ｄｅｎｓｉｔｙ：ＯＤ）を有し、ブラックマトリックスパターンの表面は、添加された界面活性剤の種類と含量によって２６〜４５ｍＮ／ｍの表面張力を有することが好ましい。
【００６４】
前記（ｂ）は、前記ブラックマトリックスパターンが形成された基板上にプラズマ処理するステップである。
【００６５】
前記ブラックマトリックスパターンが形成された基板をＣＦ4気体を用いた条件下でプラズマ処理を実施して疎水化表面処理をする。一般的に、真空状態で電位差が異なる２つの電極に電圧を増加させてプラズマを発生させるが、このとき、プラズマ形成のために用いられるガスの種類によって表面クリーニング、表面改質、表面エッチング、または表面蒸着などの分野に応用される。本発明では、活性ガスとしてＣＦ4を用い、プラズマ表面エッチングおよび疏水性層の表面蒸着の方法を介してブラックマトリックス基板を疎水化処理するが、このとき、有機物で構成されたブラックマトリックスパターン表面と無機物の画素部のガラス表面間には、プラズマによる疎水化表面処理程度で差が生じるようになる。したがって、２６〜４５ｍＮ／ｍの表面張力を有するブラックマトリックスパターンが形成された基板をプラズマによる疎水化表面処理を実行してブラックマトリックスパターン表面と画素部間の撥インク性の差を大きくすることができる。
【００６６】
前記（ｃ）は、前記ブラックマトリックスパターンによって区画された画素部にインクを充填するステップである。
【００６７】
前記プラズマによる疎水化表面処理によって形成されたブラックマトリックスパターンと画素部間の撥インク性の差が大きくなった基板にインクジェット方法によって噴射されるＲ、Ｇ、Ｂそれぞれのインクは、光硬化型または熱硬化型インクすべてを用いることができる。光硬化型の場合には、色特性を表すための顔料を含む着色剤、樹脂バインダー、エチレン性不飽和二重結合を有する多官能性モノマー、光重合開始剤、撥インク特性を付与するための界面活性剤、溶媒、およびその他の添加剤を含むことができるし、熱硬化型の場合には、色特性を表すための顔料を含む着色剤、樹脂バインダー、エチレン性不飽和二重結合を有する多官能性モノマー、熱重合開始剤あるいは触媒、撥インク特性を付与するための界面活性剤、溶媒、およびその他の添加剤を含むことができる。前記光硬化または熱硬化インクがインクジェット用カラーインクである場合には、一般的なフォトリソグラフィで用いられるフォトレジストとは異なりアルカリによる現像工程を実行しないため、酸価を有さなくても良い。
【００６８】
カラーインクに製造に用いられる色特性を表すために用いられるレッド顔料としては、ナフトール系レッド顔料であるＰｉｇ．Ｒｅｄ  ＃１（Ｃ．Ｉ．１２０７０）、Ｐｉｇ．Ｒｅｄ  ＃２（Ｃ．Ｉ．１２３１０）、Ｐｉｇ．Ｒｅｄ  ＃３（Ｃ．Ｉ．１２１２０）、Ｐｉｇ．Ｒｅｄ  ＃４（Ｃ．Ｉ．１２０８５）、Ｐｉｇ．Ｒｅｄ  ＃５（Ｃ．Ｉ．１２４９０）、Ｐｉｇ．Ｒｅｄ  ＃６（Ｃ．Ｉ．１２０９０）、Ｐｉｇ．Ｒｅｄ  ＃７（Ｃ．Ｉ．１２４２０）、Ｐｉｇ．Ｒｅｄ  ＃８（Ｃ．Ｉ．１２３５５）、Ｐｉｇ．Ｒｅｄ  ＃９（Ｃ．Ｉ．１２４６０）、Ｐｉｇ．Ｒｅｄ  ＃１０（Ｃ．Ｉ．１２４４０）、Ｐｉｇ．Ｒｅｄ  ＃１１（Ｃ．Ｉ．１２４３０）、Ｐｉｇ．Ｒｅｄ  ＃１２（Ｃ．Ｉ．１２３８５）、Ｐｉｇ．Ｒｅｄ  ＃１３（Ｃ．Ｉ．１２３９５）、Ｐｉｇ．Ｒｅｄ  ＃１４（Ｃ．Ｉ．１２３８０）、Ｐｉｇ．Ｒｅｄ  ＃１５（Ｃ．Ｉ．１２４６５）、Ｐｉｇ．Ｒｅｄ  ＃１６（１２５００）、Ｐｉｇ．Ｒｅｄ  ＃１７（Ｃ．Ｉ．１２３９０）、Ｐｉｇ．Ｒｅｄ  ＃１８（Ｃ．Ｉ．１２３５０）、Ｐｉｇ．Ｒｅｄ  ＃２１（Ｃ．Ｉ．１２３００）、Ｐｉｇ．Ｒｅｄ  ＃２２（Ｃ．Ｉ．１２３１５）、Ｐｉｇ．Ｒｅｄ  ＃２３（Ｃ．Ｉ．１２３５５）、Ｐｉｇ．Ｒｅｄ  ＃３１（１２３６０）、Ｐｉｇ．Ｒｅｄ  ＃３２（１２３２０）、Ｐｉｇ．Ｒｅｄ  ＃９５（Ｃ．Ｉ．１５８９７）、Ｐｉｇ．Ｒｅｄ  ＃１１２（Ｃ．Ｉ．１２３７０）、Ｐｉｇ．Ｒｅｄ ＃１１４（Ｃ．Ｉ．１２３５１）、 Ｐｉｇ．Ｒｅｄ ＃１１９（Ｃ．Ｉ．１２４６９）、Ｐｉｇ．Ｒｅｄ  ＃１４６（Ｃ．Ｉ．１２４８５）、Ｐｉｇ．Ｒｅｄ  ＃１４７（Ｃ．Ｉ．１２４３３）、Ｐｉｇ．Ｒｅｄ  ＃１４８（Ｃ．Ｉ．１２３６９）、Ｐｉｇ．Ｒｅｄ  ＃１５０（Ｃ．Ｉ．１２２９０）、Ｐｉｇ．Ｒｅｄ  ＃１５１（Ｃ．Ｉ．１５８９０）、Ｐｉｇ．Ｒｅｄ  ＃１８４（Ｃ．Ｉ．１２４８７）、Ｐｉｇ．Ｒｅｄ  ＃１８７（Ｃ．Ｉ．１２４８６）、Ｐｉｇ．Ｒｅｄ  ＃１８８（Ｃ．Ｉ．１２４６７）、Ｐｉｇ．Ｒｅｄ  ＃２１０（Ｃ．Ｉ．１２４７４）、Ｐｉｇ．Ｒｅｄ  ＃２４５（Ｃ．Ｉ．１２３１７）、Ｐｉｇ．Ｒｅｄ  ＃２５３（Ｃ．Ｉ．１２３７５）、Ｐｉｇ．Ｒｅｄ  ＃２５８（Ｃ．Ｉ．１２３１８）、Ｐｉｇ．Ｒｅｄ  ＃２６１（Ｃ．Ｉ．１２４６８）と、ナフトール系と金属複合体であるＰｉｇ．Ｒｅｄ  ＃４９（Ｃ．Ｉ．１５６３０）、Ｐｉｇ．Ｒｅｄ  ＃４９：１（Ｃ．Ｉ．１５６３０：１）、Ｐｉｇ．Ｒｅｄ  ＃４９：２（Ｃ．Ｉ．１５６３０：２）、Ｐｉｇ．Ｒｅｄ  ＃４９：３（Ｃ．Ｉ．１５６３０：３）、Ｐｉｇ．Ｒｅｄ  ＃５０：１（Ｃ．Ｉ．１５５００：１）、Ｐｉｇ．Ｒｅｄ  ＃５１：１（Ｃ．Ｉ．１５５８０：１）、Ｐｉｇ．Ｒｅｄ  ＃５３（Ｃ．Ｉ．１５５８５）、Ｐｉｇ．Ｒｅｄ  ＃５３：１（Ｃ．Ｉ．１５５８５：１）、Ｐｉｇ．Ｒｅｄ  ＃６８（Ｃ．Ｉ．１５５２５）、Ｐｉｇ．Ｒｅｄ  ＃２４３（Ｃ．Ｉ．１５９１０）、Ｐｉｇ．Ｒｅｄ  ＃２４７（Ｃ．Ｉ．１５９１５）と、ジスアゾピラゾロン系であるＰｉｇ．Ｒｅｄ  ＃３７（Ｃ．Ｉ．２１２０５）、Ｐｉｇ．Ｒｅｄ  ＃３８（Ｃ．Ｉ．２１２１０）、Ｐｉｇ．Ｒｅｄ  ＃４１（Ｃ．Ｉ．２１２００）と、ジスアゾ系縮合物であるＰｉｇ．Ｒｅｄ  ＃１４４（Ｃ．Ｉ．２０７３５）、Ｐ��ｇ．Ｒｅｄ  ＃１６６（Ｃ．Ｉ．２００３５）、Ｐｉｇ．Ｒｅｄ  ＃２２０（Ｃ．Ｉ．２００５５）、Ｐｉｇ．Ｒｅｄ  ＃２２１（Ｃ．Ｉ．２００６５）、Ｐｉｇ．Ｒｅｄ  ＃２４２（Ｃ．Ｉ．２００６７）と、２−ヒドロキシ−３−ナフトイク酸系金属複合体であるＰｉｇ．Ｒｅｄ  ＃４８：１（Ｃ．Ｉ．１５８６５：１）、Ｐｉｇ．Ｒｅｄ  ＃４８：２（Ｃ．Ｉ．１５８６５：２）、Ｐｉｇ．Ｒｅｄ  ＃４８：３（Ｃ．Ｉ．１５８６５：３）、Ｐｉｇ．Ｒｅｄ  ＃４８：４（Ｃ．Ｉ．１５８６５：４）、Ｐｉｇ．Ｒｅｄ  ＃４８：５（Ｃ．Ｉ．１５８６５：５）、Ｐｉｇ．Ｒｅｄ  ＃５２：１（Ｃ．Ｉ．１５８６０：１）、Ｐｉｇ．Ｒｅｄ  ＃５２：２（Ｃ．Ｉ．１５８６０：２）、Ｐｉｇ．Ｒｅｄ  ＃５７：１（Ｃ．Ｉ．１５８５０：１）、Ｐｉｇ．Ｒｅｄ  ＃５８：２（Ｃ．Ｉ．１５８２５：２）、Ｐｉｇ．Ｒｅｄ  ＃５８：４（Ｃ．Ｉ．１５８２５：４）、Ｐｉｇ．Ｒｅｄ  ＃６３：１（Ｃ．Ｉ．１５８８０：１）、Ｐｉｇ．Ｒｅｄ  ＃６３：２（Ｃ．Ｉ．１５８８０：２）、Ｐｉｇ．Ｒｅｄ  ＃６４（Ｃ．Ｉ．１５８００）、Ｐｉｇ．Ｒｅｄ  ＃６４：１（Ｃ．Ｉ．１５８００：１）、Ｐｉｇ．Ｒｅｄ  ＃２００（Ｃ．Ｉ．１５８６７）と、ナフタレンスルホン酸金属複合体であるＰｉｇ．Ｒｅｄ  ＃６０：１（Ｃ．Ｉ．１６１０５：１）、Ｐｉｇ．Ｒｅｄ  ＃６６（Ｃ．Ｉ．１８０００：１）、Ｐｉｇ．Ｒｅｄ  ＃６７（Ｃ．Ｉ．１８０２５：１）と、トリアリルカルボニウム系であるＰｉｇ．Ｒｅｄ  ＃８１：１（Ｃ．Ｉ．４５１６０：１）、Ｐｉｇ．Ｒｅｄ  ＃８１：３（Ｃ．Ｉ．４５１６０：３）、Ｐｉｇ．Ｒｅｄ  ＃１６９（Ｃ．Ｉ．４５１６０：２）と、アントラキノン系であるＰｉｇ．Ｒｅｄ  ＃８９（Ｃ．Ｉ．６０７４５）、Ｐｉｇ．Ｒｅｄ  ＃１７７（６５３００）と、シオインジオ系であるＰｉｇ．Ｒｅｄ  ＃８８（Ｃ．Ｉ．７３３１２）、Ｐｉｇ．Ｒｅｄ  ＃１８１（Ｃ．Ｉ．７３３６０）と、キナクリドン系であるＰｉｇ．Ｒｅｄ  ＃１２２（Ｃ．Ｉ．７３９１５）、Ｐｉｇ．Ｒｅｄ  ＃２０７（Ｃ．Ｉ．７３９００）、Ｐｉｇ．Ｒｅｄ  ＃２０９（Ｃ．Ｉ．７３９０５）と、ペリレン系であるＰｉｇ．Ｒｅｄ  ＃１２３（Ｃ．Ｉ．７１１４５）、Ｐｉｇ．Ｒｅｄ  ＃１４９（Ｃ．Ｉ．７１１３７）、Ｐｉｇ．Ｒｅｄ  ＃１７８（Ｃ．Ｉ．７１１５５）、Ｐｉｇ．Ｒｅｄ  ＃１７９（Ｃ．Ｉ．７１１３０）、Ｐｉｇ．Ｒｅｄ  ＃１９０（Ｃ．Ｉ．７１１４０）、Ｐｉｇ．Ｒｅｄ  ＃１９４（Ｃ．Ｉ．７１１００）、Ｐｉｇ．Ｒｅｄ  ＃２２４（Ｃ．Ｉ．７１１２７）と、ベンズイミダゾール系であるＰｉｇ．Ｒｅｄ  ＃１７１（Ｃ．Ｉ．１２５１２）、Ｐｉｇ．Ｒｅｄ  ＃１７５（Ｃ．Ｉ．１２５１３）、Ｐｉｇ．Ｒｅｄ  ＃１７６（Ｃ．Ｉ．１２５１５）、Ｐｉｇ．Ｒｅｄ  ＃１８５（Ｃ．Ｉ．１２５１６）、Ｐｉｇ．Ｒｅｄ  ＃２０８（Ｃ．Ｉ．１２５１４）と、ピランスロン系であるＰｉｇ．Ｒｅｄ  ＃２１６（Ｃ．Ｉ．５９７１０）と、ジケトピロロピロール系であるＰｉｇ．Ｒｅｄ  ＃２５４（Ｃ．Ｉ．５６１１０）と、イソインドリン系であるＰｉｇ．Ｒｅｄ  ＃２６０（Ｃ．Ｉ．５６２９５）などが用いられる。
【００６９】
バイオレット顔料としては、トリアリルカルボニウム系であるＰｉｇ．Ｖｉｏｌｅｔ＃１（Ｃ．Ｉ．４５１７０：２）、Ｐｉｇ．Ｖｉｏｌｅｔ＃２（Ｃ．Ｉ．４５１７５：１）、Ｐｉｇ．Ｖｉｏｌｅｔ＃３（Ｃ．Ｉ．４２５３５：２）、Ｐｉｇ．Ｖｉｏｌｅｔ＃２７（Ｃ．Ｉ．４２５３５：３）、Ｐｉｇ．Ｖｉｏｌｅｔ＃３９（Ｃ．Ｉ．４２５５５：２）と、アントラキノン系であるＰｉｇ．Ｖｉｏｌｅｔ＃５：１（Ｃ．Ｉ．５８０５５：１）と、ナフトール系であるＰｉｇ．Ｖｉｏｌｅｔ＃２５（Ｃ．Ｉ．１２３２１）、Ｐｉｇ．Ｖｉｏｌｅｔ＃５０（Ｃ．Ｉ．１２３２２）と、キナクリドン系であるＰｉｇ．Ｖｉｏｌｅｔ＃１９（Ｃ．Ｉ．７３９００）と、ジオキサジン系のＰｉｇ．Ｖｉｏｌｅｔ＃２３（Ｃ．Ｉ．５１３１９）、Ｐｉｇ．Ｖｉｏｌｅｔ＃３７（Ｃ．Ｉ．５１３４５）と、ペリレン系であるＰｉｇ．Ｖｉｏｌｅｔ＃２９（Ｃ．Ｉ．７１１２９）と、ベンゾイミダゾールロン系であるＰｉｇ．Ｖｉｏｌｅｔ＃３２（Ｃ．Ｉ．１２５１７）などが用いられる。
【００７０】
ブルー顔料としては、トリアリルカルボニウム系であるＰｉｇ．Ｂｌｕｅ＃１（Ｃ．Ｉ．４２５９５：２）、Ｐｉｇ．Ｂｌｕｅ＃２（Ｃ．Ｉ．４４０４５：２）、Ｐｉｇ．Ｂｌｕｅ＃９（Ｃ．Ｉ．４２０２５：１）、Ｐｉｇ．Ｂｌｕｅ＃１０（Ｃ．Ｉ．４４０４０：２）、Ｐｉｇ．Ｂｌｕｅ＃１４（Ｃ．Ｉ．４２６００：１）、Ｐｉｇ．Ｂｌｕｅ＃１８（Ｃ．Ｉ．４２７７０：１）、Ｐｉｇ．Ｂｌｕｅ＃１９（Ｃ．Ｉ．４２７５０）、Ｐｉｇ．Ｂｌｕｅ＃５６（Ｃ．Ｉ．４２８００）、Ｐｉｇ．Ｂｌｕｅ＃６２（Ｃ．Ｉ．４４０８４）と、Ｃｕフタロシアニン系であるＰｉｇ．Ｂｌｕｅ＃１５（Ｃ．Ｉ．７４１６０）、Ｐｉｇ．Ｂｌｕｅ＃１５：１（Ｃ．Ｉ．７４１６０）と、メタルプリフタロシアニン系であるＰｉｇ．Ｂｌｕｅ＃１６（Ｃ．Ｉ．７４１００）と、インダンスロン系であるＰｉｇ．Ｂｌｕｅ＃６０（Ｃ．Ｉ．６９８００）、Ｐｉｇ．Ｂｌｕｅ＃６４（Ｃ．Ｉ．６９８２５）と、インディゴ系であるＰｉｇ．Ｂｌｕｅ＃６６（Ｃ．Ｉ．７３０００）、Ｐｉｇ．Ｂｌｕｅ＃６３（Ｃ．Ｉ．７３０１５：ｘ）などが用いられる。
【００７１】
グリーン顔料としては、トリアリルカルボニウム系であるＰｉｇ．Ｇｒｅｅｎ＃１（Ｃ．Ｉ．４２０４０：１）、Ｐｉｇ．Ｇｒｅｅｎ＃２（Ｃ．Ｉ．４２０４０：１）、Ｐｉｇ．Ｇｒｅｅｎ＃４（Ｃ．Ｉ．４２０００：２）と、Ｃｕフタロシアニン系であるＰｉｇ．Ｇｒｅｅｎ＃７（Ｃ．Ｉ．７４２６０）、Ｐｉｇ．Ｇｒｅｅｎ＃３６（Ｃ．Ｉ．７４２６５）と、メタル複合体であるＰｉｇ．Ｇｒｅｅｎ＃８（Ｃ．Ｉ．１０００６）、Ｐｉｇ．Ｇｒｅｅｎ＃１０（Ｃ．Ｉ．１２７７５）などが用いられる。
【００７２】
イエロー顔料としては、モノアゾ系であるＰｉｇ．Ｙｅｌｌｏｗ＃１（Ｃ．Ｉ．１１６８０）、Ｐｉｇ．Ｙｅｌｌｏｗ＃２（Ｃ．Ｉ．１１７３０）、Ｐｉｇ．Ｙｅｌｌｏｗ＃３（Ｃ．Ｉ．１１７１０）、Ｐｉｇ．Ｙｅｌｌｏｗ＃５（Ｃ．Ｉ．１１６６０）、Ｐｉｇ．Ｙｅｌｌｏｗ＃６（Ｃ．Ｉ．１１６７０）、Ｐｉｇ．Ｙｅｌｌｏｗ＃１０（Ｃ．Ｉ．１２７１０）、Ｐｉｇ．Ｙｅｌｌｏｗ＃４９（Ｃ．Ｉ．１１７６５）、Ｐｉｇ．Ｙｅｌｌｏｗ＃６５（Ｃ．Ｉ．１１７４０）、Ｐｉｇ．Ｙｅｌｌｏｗ＃７３（Ｃ．Ｉ．１１７３８）、Ｐｉｇ．Ｙｅｌｌｏｗ＃７４（Ｃ．Ｉ．１１７４１）、Ｐｉｇ．Ｙｅｌｌｏｗ＃７５（Ｃ．Ｉ．１１７７０）、Ｐｉｇ．Ｙｅｌｌｏｗ＃９７（Ｃ．Ｉ．１１７６７）、Ｐｉｇ．Ｙｅｌｌｏｗ＃９８（Ｃ．Ｉ．１１７２７）、Ｐｉｇ．Ｙｅｌｌｏｗ＃１１１（Ｃ．Ｉ．１１７４５）、Ｐｉｇ．Ｙｅｌｌｏｗ＃１１６（Ｃ．Ｉ．１１７９０）、Ｐｉｇ．Ｙｅｌｌｏｗ＃１６７（Ｃ．Ｉ．１１７３７）と、モノアゾ系金属複合体であるＰｉｇ．Ｙｅｌｌｏｗ＃６１（Ｃ．Ｉ．１３８８０）、Ｐｉｇ．Ｙｅｌｌｏｗ＃６２：１（Ｃ．Ｉ．１３９４０：１）、Ｐｉｇ．Ｙｅｌｌｏｗ＃１００（Ｃ．Ｉ．１９１４０：１）、Ｐｉｇ．Ｙｅｌｌｏｗ＃１６８（Ｃ．Ｉ．１３９６０）、Ｐｉｇ．Ｙｅｌｌｏｗ＃１６９（Ｃ．Ｉ．１３９５５）、Ｐｉｇ．Ｙｅｌｌｏｗ＃１８３（Ｃ．Ｉ．１８７９２）と、ビスアセトアセテートアリライド系であるＰｉｇ．Ｙｅｌｌｏｗ＃１６（Ｃ．Ｉ．２００４０）と、ジアリライド系であるＰｉｇ．Ｙｅｌｌｏｗ＃１２（Ｃ．Ｉ．２１０９０）、Ｐｉｇ．Ｙｅｌｌｏｗ＃１３（Ｃ．Ｉ．２１１００）、Ｐｉｇ．Ｙｅｌｌｏｗ＃１４（Ｃ．Ｉ．２１０９５）、Ｐｉｇ．Ｙｅｌｌｏｗ＃１７（Ｃ．Ｉ．２１１０５）、Ｐｉｇ．Ｙｅｌｌｏｗ＃５５（Ｃ．Ｉ．２１０９６）、Ｐｉｇ．Ｙｅｌｌｏｗ＃６３（Ｃ．Ｉ．２１０９１）、Ｐｉｇ．Ｙｅｌｌｏｗ＃８１（２１１２７）、Ｐｉｇ．Ｙｅｌｌｏｗ＃８３（Ｃ．Ｉ．２１１０８）、Ｐｉｇ．Ｙｅｌｌｏｗ＃８７（Ｃ．Ｉ．２１１０７：１）、Ｐｉｇ．Ｙｅｌｌｏｗ＃１１３（Ｃ．Ｉ．２１１２６）、Ｐｉｇ．Ｙｅｌｌｏｗ＃１１４（Ｃ．Ｉ．２１０９２）、Ｐｉｇ．Ｙｅｌｌｏｗ＃１２４（Ｃ．Ｉ．２１１０７）、Ｐｉｇ．Ｙｅｌｌｏｗ＃１２６（Ｃ．Ｉ．２１１０１）、Ｐｉｇ．Ｙｅｌｌｏｗ＃１２７（２１１０２）、Ｐｉｇ．Ｙｅｌｌｏｗ＃１５２（Ｃ．Ｉ．２１１１１）、Ｐｉｇ．Ｙｅｌｌｏｗ＃１７０（Ｃ．Ｉ．２１１０４）、Ｐｉｇ．Ｙｅｌｌｏｗ＃１７１（Ｃ．Ｉ．２１１０６）、Ｐｉｇ．Ｙｅｌｌｏｗ＃１７２（Ｃ．Ｉ．２１１０９）、Ｐｉｇ．Ｙｅｌｌｏｗ＃１７４（Ｃ．Ｉ．２１０９８）と、フラバンスロン系であるＰｉｇ．Ｙｅｌｌｏｗ＃２４（Ｃ．Ｉ．７０６００）と、ジアゾ系縮合物であるＰｉｇ．Ｙｅｌｌｏｗ＃９３（Ｃ．Ｉ．２０７１０）、Ｐｉｇ．Ｙｅｌｌｏｗ＃９４（Ｃ．Ｉ．２００３８）、Ｐｉｇ．Ｙｅｌｌｏｗ＃９５（Ｃ．Ｉ．２００３４）、Ｐｉｇ．Ｙｅｌｌｏｗ＃１２８（Ｃ．Ｉ．２００３７）、Ｐｉｇ．Ｙｅｌｌｏｗ＃１６６（Ｃ．Ｉ．２００３５）と、アントラキノン系であるＰｉｇ．Ｙｅｌｌｏｗ＃１２３（Ｃ．Ｉ．６５０４９）、Ｐｉｇ．Ｙｅｌｌｏｗ＃１４７（Ｃ．Ｉ．６０６４５）と、アルダジン系であるＰｉｇ．Ｙｅｌｌｏｗ＃１０１（Ｃ．Ｉ．４８０５２）と、ナフタレンスルホン酸金属複合体であるＰｉｇ．Ｙｅｌｌｏｗ＃１０４（Ｃ．Ｉ．１５９８５：１）と、アントラピリミジン系であるＰｉｇ．Ｙｅｌｌｏｗ＃１０８（Ｃ．Ｉ．６８４２０）と、イソインドルリノン系であるＰｉｇ．Ｙｅｌｌｏｗ＃１０９（Ｃ．Ｉ．５６２８４）、Ｐｉｇ．Ｙｅｌｌｏｗ＃１１０（Ｃ．Ｉ．５６２８０）、Ｐｉｇ．Ｙｅｌｌｏｗ＃１３９（Ｃ．Ｉ．５６２９８）、Ｐｉｇ．Ｙｅｌｌｏｗ＃１８５（Ｃ．Ｉ．５６２９０）と、ベンゾイミダゾールロン系であるＰｉｇ．Ｙｅｌｌｏｗ＃１２３（Ｃ．Ｉ．１１７８３）、Ｐｉｇ．Ｙｅｌｌｏｗ＃１５４（Ｃ．Ｉ．１３９８０）、Ｐｉｇ．Ｙｅｌｌｏｗ＃１７５（Ｃ．Ｉ．１１７８４）、Ｐｉｇ．Ｙｅｌｌｏｗ＃１８０（Ｃ．Ｉ．２１２９０）、Ｐｉｇ．Ｙｅｌｌｏｗ＃１８１（Ｃ．Ｉ．１１７７７）と、キノフタロン系であるＰｉｇ．Ｙｅｌｌｏｗ＃１３８（Ｃ．Ｉ．５６３００）と、金属複合体であるＰｉｇ．Ｙｅｌｌｏｗ＃１１７（Ｃ．Ｉ．４８０４３）、Ｐｉｇ．Ｙｅｌｌｏｗ＃１２９（Ｃ．Ｉ．４８０４２）、Ｐｉｇ．Ｙｅｌｌｏｗ＃１５０（Ｃ．Ｉ．１２７６４）、Ｐｉｇ．Ｙｅｌｌｏｗ＃１５３（Ｃ．Ｉ．４８５４５）、Ｐｉｇ．Ｙｅｌｌｏｗ＃１７７（Ｃ．Ｉ．４８１２０）、Ｐｉｇ．Ｙｅｌｌｏｗ＃１７９（Ｃ．Ｉ．４８１２５）などが用いられる。
【００７３】
この他にも、オレンジ顔料としては、モノアゾ系であるＰｉｇ．Ｏｒａｎｇｅ＃１（Ｃ．Ｉ．１１７２５）、Ｐｉｇ．Ｏｒａｎｇｅ＃６（Ｃ．Ｉ．１２７３０）と、ナフトール系であるＰｉｇ．Ｏｒａｎｇｅ＃２（Ｃ．Ｉ．１２０６０）、Ｐｉｇ．Ｏｒａｎｇｅ＃５（Ｃ．Ｉ．１２０７５）、Ｐｉｇ．Ｏｒａｎｇｅ＃２２（Ｃ．Ｉ．１２４７０）、Ｐｉｇ．Ｏｒａｎｇｅ＃２４（Ｃ．Ｉ．１２３０５）、Ｐｉｇ．Ｏｒａｎｇｅ＃３８（Ｃ．Ｉ．１２３６７）と、ナフトール金属複合体であるＰｉｇ．Ｏｒａｎｇｅ＃１７（Ｃ．Ｉ．１５５１０：１）、  Ｐｉｇ．Ｏｒａｎｇｅ＃１７：１（１５５１０：２）、Ｐｉｇ．Ｏｒａｎｇｅ＃４６（Ｃ．Ｉ．１５６０２）と、ジスアゾピラゾロン系であるＰｉｇ．Ｏｒａｎｇｅ＃１３（Ｃ．Ｉ．２１１１０）、Ｐｉｇ．Ｏｒａｎｇｅ＃３４（Ｃ．Ｉ．２１１１５）と、ジアリライド系であるＰｉｇ．Ｏｒａｎｇｅ＃１５（Ｃ．Ｉ．２１１３０）、Ｐｉｇ．Ｏｒａｎｇｅ＃１６（Ｃ．Ｉ．２１１６０）と、ナフタレンスルホン酸金属複合体であるＰｉｇ．Ｏｒａｎｇｅ＃１９（Ｃ．Ｉ．１５９９０）と、ジスアゾ系縮合物であるＰｉｇ．Ｏｒａｎｇｅ＃３１（Ｃ．Ｉ．２００５０）と、ベンゾイミダゾールロン系であるＰｉｇ．Ｏｒａｎｇｅ＃３６（Ｃ．Ｉ．１１７８０）、Ｐｉｇ．Ｏｒａｎｇｅ＃６０（Ｃ．Ｉ．１１７８２）と、ピランスロン系であるＰｉｇ．Ｏｒａｎｇｅ＃４０（Ｃ．Ｉ．５９７００）と、フェリノン系であるＰｉｇ．Ｏｒａｎｇｅ＃４３（Ｃ．Ｉ．７１１０５）と、キナクリドン系であるＰｉｇ．Ｏｒａｎｇｅ＃４８（Ｃ．Ｉ．７３９００）と、イソインドリン系であるＰｉｇ．Ｏｒａｎｇｅ＃６１（Ｃ．Ｉ．１１２６５）、Ｐｉｇ．Ｏｒａｎｇｅ＃６６（Ｃ．Ｉ．４８２１０）、またはＰｉｇ．Ｏｒａｎｇｅ＃６９（Ｃ．Ｉ．５６２９２）などが用いられる。
【００７４】
前記熱硬化型インクに用いられる熱硬化開始剤としては、アゾ系化合物として、Ｗａｋｏ  Ｐｕｒｅ  ｃｈｅｍｉｃａｌ  Ｉｎｄｕｓｔｒｉｓ．Ｌｔｄ．のアゾニトリル系であるＶ−６０、Ｖ−６５、Ｖ−５９、Ｖ−７０、Ｖ−４０と、アゾエスト系であるＶ−６０１、アゾアミド系であるＶＡ−０８６、ＶＡ−０８５、ＶＡ−０８０、Ｖａｍ−１１０、Ｖａｍ−１１１、ＶＦ−０９６、アゾアミジン系であるＶ−５０、ＶＡ−０４４、ＶＡ−０４６Ｂ、Ａａｍ−０２７、ＶＡ−０６０、ＶＡ−０５７、ＶＡ−０６１、マクロアゾ系開始剤であるＶＰＳ−０５０１、ＶＰＳ−１００１、ＶＰＥ−０２０１、ＶＰＥ−０４０１、ＶＰＥ−０６０１、ＶＰＴＧ−０３０１などを用いることができるが、これにのみ限定されるものではない。
【００７５】
インクジェット用カラーインクは、ブラックマトリックスパターンにおけるオーバーフローを防いで画素部によく充填するために、２０〜３０ｍＮ／ｍの表面張力を有することが好ましい。前記カラーインクが２０〜３０ｍＮ／ｍの表面張力値を有するために、前記光硬化または熱硬化インクは、シリコン系またはフッ素系界面活性剤をインク組成物１００重量部に対して０．０１〜０．１重量部を含むことが好ましく、ブラックマトリックスパターン表面に対して２０〜６０°の接触角を有することが好ましい。
【００７６】
このうちでも特に表面張力を低くする効果が大きいシリコン系界面活性剤として、ＢＹＫ−３００、ＢＹＫ−３０１、ＢＹＫ−３０２、ＢＹＫ−３０６、ＢＹＫ−３０７、ＢＹＫ−３１０、ＢＹＫ−３３０、ＢＹＫ−３３３、ＢＹＫ−３３５、ＢＹＫ−３４１、ＢＹＫ−３４４、ＢＹＫ−３４５、ＢＹＫ−３７０などが用いられ、フッ素系界面活性剤としては、Ｆ−１１４、Ｆ−１７７、Ｆ−４１０、Ｆ−４１１、Ｆ−４５０、Ｆ−４９３、Ｆ−４９４、Ｆ−４４３、Ｆ−４４４、Ｆ−４４５、Ｆ−４４６、Ｆ−４７０、Ｆ−４７１、Ｆ−４７５、Ｆ−４８２、Ｆ−４８７、Ｆ−１７２Ｄ、ＴＦ−１１２８、ＴＦ−１１２７、ＴＦ−１１２９、ＴＦ−１１２６、ＴＦ−１１３０、ＴＦ−１１１６ＳＦ、ＴＦ−１１３１、ＴＦ１１３２、ＴＦ１０２７ＳＦ、ＴＦ−１４４１、ＴＦ−１４４２などを用いることができるが、これのみに限定されるものではない。
【００７７】
前記光硬化性または熱硬化性インクの充填は、インクジェット方法によって実行されることが好ましく、Ｒ、Ｇ、Ｂの３種インクを同時または連続的に充填することができる。
【００７８】
光硬化形インクの場合には、各インク吐出後またはすべてのインク吐出後に５０〜１５０℃の温度で１０〜２０００秒間低温熱硬化を実施し、４０〜３００ｍＪ／ｃｍ2の露光量で露光をした後、２００〜２５０℃の温度で１０〜２００分間高温熱硬化を実施することができる。熱硬化形インクの場合には、各インク吐出後またはすべてのインク吐出後に５０〜１５０℃の温度で１０〜２０００秒間低温熱硬化を実施した後に、別途の露光工程を行わずに２００〜２５０℃の温度で１０〜２００分間高温熱硬化を実施することができるし、光硬化形と熱硬化形が混合したインクに対しても前記の工程を実行することができる。
【００７９】
また、本発明は、前記方法によって製造されたカラーフィルタを提供する。
【００８０】
また、本発明は、前記カラーフィルタを含む表示装置を提供する。
【００８１】
本発明に係る表示装置は、上述した本発明に係るカラーフィルタを含むことを除いては、当技術分野において周知の構成を有することができる。
【実施例】
【００８２】
以下、実施例を参照しながら本発明を具体的に説明するが、下記実施例によって本発明の範囲が限定されるものではない。
【００８３】
［製造例１：遮光性感光性樹脂組成物の製造］
遮光性感光性樹脂組成物１０００重量部に対して、着色剤としてカーボンブラック６５重量部、アルカリ可溶性樹脂バインダーとしてベンジル（メタ）アクリレート／（メタ）アクリル酸の共重合体（酸価１１０ＫＯＨｍｇ／ｇ、モル比７０／３０、Ｍｗ＝３０，０００）２９重量部、およびベンジル（メタ）アクリレート／（メタ）アクリル酸の共重合体にアリルグリシジルエーテルが付加された重合体（酸価８０ＫＯＨｍｇ／ｇ、Ｍｗ＝２２，０００）７０重量部、官能性モノマーとしてジペンタエリトリトールヘキサアクリレート５０重量部、光重合開始剤として２−ベンジル−２−（ジメチルアミノ）−１−（４−モポルリノフェニル）ブチル−１−オン２０重量部、２，２’−ビス（ｏ−クロロフェニル）−４，４，５，５’−テトラフェニル−１，２’−ビイミダゾール１０重量部、４，４−ビス（ジエチルアミノ）ベンゾフェノン５重量部、およびメルカプトベンゾチアゾール５重量部、添加剤として分散剤のポリエステル系分散剤９重量部、密着促進剤の３−メタアクリルオキシプロピルトリメトキシシラン０．５３重量部、および撥インク性を付与するためのレベリング剤としてシリコン系またはフッ素系界面活性剤１重量部、溶媒としてプロピレングリコールモノメチルエーテルアセテート４４０重量部、エトキシエチルプロピオネート２９０重量部を混合した。その次に、前記混合物を５時間攪拌してブラックマトリックス感光性樹脂組成物を製造した。
【００８４】
［製造例２：インクジェット用カラーインクの製造］
［インクジェットＲインク＃１］
インクジェット方法によって各画素部に噴射された赤色インクは、インクジェット組成物１０００重量部に対して、着色剤としてピグメントレッド＃２５４  ５６．４重量部、ピグメントレッド＃１７７  １６．３重量部、ピグメントイエロー＃１３９  １１．３重量部、アルカリ可溶性樹脂バインダーとしてベンジル（メタ）アクリレートと（メタ）アクリル酸が７０：３０のモル比で形成された共重合体にアリルグリシジルエーテルが付加された重合体（Ｍｗ＝２４，０００）５０．８重量部、官能性モノマーとしてジペンタエリトリトールヘキサアクリレート１０１．５重量部、アゾアマイド系熱重合開始剤（Ｖａｍ−１１０、Ｗａｋｏ  Ｐｕｒｅ  Ｃｈｅｍｉｃａｌ  Ｉｎｄｕｓｔｒｉｓ．ＬＴＤ）５重量部、添加剤として分散剤のポリエステル系分散剤３９重量部、３−メタアクリルオキシプロピルトリメトキシシラン１０重量部、レベリング剤としてフッ素系界面活性剤（Ｍｅｇａｆａｃｅ  Ｆ−４７５、大日本インク化学工業株式会社、日本）０．３５重量部、溶媒としてブチルカルビトールアセテート５８０重量部、プロピレングリコールモノメチルエーテルアセテート３５重量部、メトキシプロパノール６０重量部、およびブチルセルロソルブアセテート２０重量部を混合し、前記混合物を５時間攪拌してインクジェット用インク組成物を製造した。
【００８５】
［インクジェットＲインク＃２］
インクジェット方法によって各画素部に噴射された赤色インクは、インクジェット組成物１０００重量部に対して、着色剤としてピグメントレッド＃２５４  ５６．４重量部、ピグメントレッド＃１７７  １６．３重量部、ピグメントイエロー＃１３９  １１．３重量部、アルカリ可溶性樹脂バインダーとしてベンジル（メタ）アクリレートと（メタ）アクリル酸が７０：３０のモル比で形成された共重合体にアリルグリシジルエーテルが付加された重合体（Ｍｗ＝２４，０００）３９．３重量部、官能性モノマーとしてジペンタエリトリトールヘキサアクリレート７８．６重量部、アゾアマイド系熱重合開始剤（Ｖａｍ−１１０、Ｗａｋｏ  Ｐｕｒｅ  Ｃｈｅｍｉｃａｌ  Ｉｎｄｕｓｔｒｉｓ．ＬＴＤ）５重量部、添加剤として分散剤のポリエステル系分散剤３７重量部、３−メタアクリルオキシプロピルトリメトキシシラン１０重量部、レベリング剤としてシリコン系界面活性剤（ＢＹＫ３３０、ＢＹＫ  Ｃｈｅｍｉｅ、ドイツ）０．６重量部、溶媒としてブチルカルビトールアセテート６２０重量部、プロピレングリコールモノメチルエーテルアセテート３７重量部、メトキシプロパノール６０重量部、およびブチルセルロソルブアセテート２０重量部を混合し、前記混合物を５時間攪拌してインクジェット用インク組成物を製造した。
【００８６】
［インクジェットＲインク＃３］
前記のインクジェットＲインク＃１において、フッ素系界面活性剤としてＦ−４７５の代わりにＭｅｇａｆａｃｅ  Ｆ−４８７（大日本インク化学工業株式会社、日本）０．３５重量部を添加したこと以外には、Ｒインク＃１と同じ方法でＲインク＃３を製造した。
【００８７】
［インクジェットＲインク＃４］
前記のインクジェットＲインク＃２において、シリコン系界面活性剤としてＢＹＫ３３０の代わりにＢＹＫ３３１（ＢＹＫ  Ｃｈｅｍｉｅ、ドイツ）０．６重量部を添加したこと以外には、Ｒインク＃２と同じ方法でＲインク＃４を製造した。
【００８８】
［実施例１］
下記表１のＦ−１７７の界面活性剤を用いて製造した感光性樹脂組成物溶液（ＢＭ５）をガラスにスピンコーティングし、約１００℃で２分間全熱処理をして約２．４μｍの厚さの塗膜を形成した。その次に、室温で冷却した後、フォトマスクを用いて高圧水銀ランプ下で１００ｍＪ／ｃｍ2のエネルギで露光させた。前記露光した基板を２５℃の温度で０．０４％のＫＯＨ水溶液でスプレー方式で現像した後、純水で洗浄してエアーブローイング（ａｉｒ  ｂｌｏｗｉｎｇ）によって乾燥させ、２２０℃のコンベクションオーブンで３０分間ポストベーク（ｐｏｓｔ−ｂａｋｅ）し、ＣＦ4気体条件下でプラズマによる疎水化表面処理を実施した。
【００８９】
続いて、画素部に前記製造したインクジェットＲインク＃１を吐出した。このとき、画素部の大きさは、２１２．５μｍ×５７２．５μｍであった。前記インク吐出後に１００℃で２分間低温熱硬化を実施し、インクの硬化のために２２０℃で３０分間ポストベークを実施し、前記インクのジェッティング結果を表４に示した。
【００９０】
［実施例２］
感光性樹脂組成物製造時に界面活性剤としてＢＹＫ３０７（ＢＭ２）およびインクとして前記製造したインクジェットＲインク＃２を用いたこと以外には、実施例１と同じ方法でカラーフィルタを製造した。前記インクのジェッティング結果を表４に示した。
【００９１】
［実施例３］
感光性樹脂組成物製造時に界面活性剤としてＢＹＫ３３１（ＢＭ４）およびインクとして前記製造したインクジェットＲインク＃２を用いたこと以外には、実施例１と同じ方法でカラーフィルタを製造した。前記インクのジェッティング結果を表４に示した。
【００９２】
［実施例４］
感光性樹脂組成物製造時に界面活性剤としてＦ−１７７（ＢＭ５）およびインクとして前記製造したインクジェットＲインク＃２を用いたこと以外には、実施例１と同じ方法でカラーフィルタを製造した。前記インクのジェッティング結果を表４に示した。
【００９３】
［実施例５］
感光性樹脂組成物製造時に界面活性剤としてＦ−４７２ＳＦ（ＢＭ６）およびインクとして前記製造したインクジェットＲインク＃２を用いたこと以外には、実施例１と同じ方法でカラーフィルタを製造した。前記インクのジェッティング結果を表４に示した。
【００９４】
［実施例６］
感光性樹脂組成物製造時に界面活性剤としてＢＹＫ３０７（ＢＭ２）およびインクとして前記製造したインクジェットＲインク＃３を用いたこと以外には、実施例１と同じ方法でカラーフィルタを製造した。前記インクのジェッティング結果を表４に示した。
【００９５】
［実施例７］
感光性樹脂組成物製造時に界面活性剤としてＦ−４７２ＳＦ（ＢＭ６）およびインクとして前記製造したインクジェットＲインク＃４を用いたこと以外には、実施例１と同じ方法でカラーフィルタを製造した。前記インクのジェッティング結果を表４に示した。
【００９６】
［比較例１］
感光性樹脂組成物製造時に界面活性剤としてＢＹＫ３３０（ＢＭ３）およびインクとして前記製造したＲインク＃１を用いたこと以外には、実施例１と同じ方法でカラーフィルタを製造した。前記インクのジェッティング結果を表４に示した。
【００９７】
［比較例２］
感光性樹脂組成物製造時に界面活性剤としてＦ−４７５（ＢＭ７）およびインクとして前記製造したＲインク＃１を用いたこと以外には、実施例１と同じ方法でカラーフィルタを製造した。前記インクのジェッティング結果を表４に示した。
【００９８】
［比較例３］
感光性樹脂組成物製造時に界面活性剤を用いずに（ＢＭ１）インクとして前記製造したＲインク＃２を用いたこと以外には、実施例１と同じ方法でカラーフィルタを製造した。前記インクのジェッティング結果を表４に示した。
【００９９】
［比較例４］
感光性樹脂組成物製造時に界面活性剤としてＢＹＫ３３０（ＢＭ３）およびインクとして前記製造したＲインク＃２を用いたこと以外には、実施例１と同じ方法でカラーフィルタを製造した。前記インクのジェッティング結果を表４に示した。
【０１００】
［比較例５］
感光性樹脂組成物製造時に界面活性剤としてＦ−４７５（ＢＭ７）およびインクとして前記製造したＲインク＃２を用いたこと以外には、実施例８と同じ方法でカラーフィルタを製造した。前記インクのジェッティング結果を表４に示した。
【０１０１】
【表１】
2010524030.tif 000003
【０１０２】
【表２】
2010524030.tif 000004
【０１０３】
【表３】
2010524030.tif 000005
【０１０４】
【表４】
2010524030.tif 000006
【０１０５】
実施例１〜７のように、約２９ｍＮ／ｍ以上の高い表面張力を有するブラックマトリックスパターンをプラズマによって疎水化表面処理した場合においては、約２０〜３０ｍＮ／ｍ以下の低い表面張力を有するインクをジェッティングすれば、オーバーフローなく画素部を適当な滴数（２０〜３０滴）で充填させることができる。
【０１０６】
この反面、比較例１、２、４、および５のように、表面張力が約２５ｍＮ／ｍ以下と低いブラックマトリックスパターンをプラズマによって疎水化表面処理した場合においては、約２０〜３０ｍＮ／ｍ以下の低い表面張力を有するインクをジェッティングしても、適正な滴数で画素部すべてを充填させることができず、画素部を充填させるためには表面張力がさらに低いインクを用いなければならない。
【０１０７】
また、比較例３のように撥インク性を付与するために添加される界面活性剤を用いないブラックマトリックスをプラズマによって疎水化表面処理する場合においては、２０滴で画素部が充填されるが、それ以上の滴数でジェッティングすればオーバーフローが発生し、特に界面活性剤を用いないことによるブラックマトリックスは、相対的に高い表面張力によってフォトレジストコーティング時に不良が発生する恐れがある。
【０１０８】
したがって、表面張力が２６〜４５ｍＮ／ｍを有するブラックマトリックスパターンをプラズマによって疎水化表面処理した場合においては、表面張力が２０〜３０ｍＮ／ｍのカラーインクを用いる場合に、隣接した画素部へのオーバーフローなく適正な滴数でインクをジェッティングして充填することが可能であり、表面張力が２６ｍＮ／ｍ以下と低いブラックマトリックスパターンをプラズマによって疎水化表面処理した場合においては、表面張力が２０ｍＮ／ｍよりも低いカラーインクを用いることが、隣接した画素部へのオーバーフローなく適正な敵数でインクをジェッティングして充填することが可能である。
【図１】
2010524030.tif 000007
【図２】
2010524030.tif 000008
【図３】
2010524030.tif 000009
【国際調査報告】
2010524030.tif 000010
2010524030.tif 000011